СПОСОБ ПРОИЗВОДСТВА ФЕРРОСИЛИЦИЯ

3
Способ производства ферросилиция, включающий загрузку шихтовых материалов в электропечь, проведение углетермического восстановления кремнезема до кремния с образованием сплава кремния с железом, слив сплава по желобу печи в приемную емкость с самопроизвольным перемешиванием, подачу рафинировочного газа в сплав и формирование слитка, отличающийся тем, что рафинировочный газ подают в поток сплава, при этом массовую скорость выпуска сплава из электропечи регулируют в соответствии с выражением К (5÷25) кг/мин, где К - коэффициент, равный установленной мощности электропечи, выраженной в МВА, а удельный расход рафинировочного газа поддерживают в пределах 0,005÷0,2 м/мин на тонну сплава.